FR 2631628 A1 19891124 FR 8806779 A 19880520 -(ff 2631628 COUCHE DE POLYURETHANE TRANSPARENTE RESISTANT A LA RAYURE ET A L'ABRASION ET AYANT LES PROPRIETES D'ABSORBEUR D'ENERGIE ET D'ANTI-BUEE, PROCEDE DE FABRICATION ET VITRAGES QUI L'UTILISENT. L'invention concerne une couche de polyuréthane de haute qua- lité optique présentant des propriétés d'absorbeur d'énergie, de résis- tance à la rayure et à l'abrasion, et des propriétés anti-buée, pouvant être utilisée en tant que couche externe dans les vitrages de sécurité, en particulier les pare-brise. On connait d'après la publication de brevet européen O 133 090, une couche de polyuréthane formée dans un processus en continu par coulée réactive, sur un support plan horizontal duquel elle est détachable, d'un mélange réactionnel des composants d'un polyuréthane. Par coulée réactive, on entend dans ce domaine technique, une coulée pour former une couche ou un film à partir d'un mélange li- quide des composants à l'état de monomères ou de prépolymères, suivie d'une polymérisation de ce mélange par la chaleur. Le mélange réactionnel décrit dans le document cité comprend un composant à hydrogènes actifs notamment un composant polyol, et un composant isocyanate comprenant au moins un diisocyanate aliphatique, cycloaliphatique ou un prépolymère de diisocyanate, ce composant ayant une viscosité inférieure à environ 5000 centipoises à + 40 C. Le com- posant polyol comprend au moins un polyol long difonctionnel de masse moléculaire comprise entre 500 et 4000,au moins un diol court en tant qu'agent d'allongement de chaine et le cas échéant une faible propor- tion d'au moins un polyol de fonctionalité supérieure à deux et notam- ment des triols aliphatiques. Les proportions entre le polyol long, le diol court et éven- tuellement le polyol de fonctionnalité supérieure à 2 sont généralement choisies telles que pour un équivalent hydroxyle, le polyol long représente environ de 0,30 à 0,45 équivalent, le diol court d'environ 0,2 à 0, 7 équivalent et le polyol de fonctionnalité supérieure à 2 environ O à 0,35 équivalent. Dans ces conditions, la couche présente les caracté- ristiques mécaniques suivantes, mesurées suivant les normes AFNOR/NFT 46 002, 51 034, 54 108. - une contrainte au seuil d'écoulements à - 20 C inférieure ou égale à 3 daN/mm2, - une contrainte à la rupture aO à + 40 C supérieure ou égale à 2 daN/rm2, - un allongement à la ruptureER à + 20 C compris entre 250 et 500 D%, - une résistance à la déchirure amorcée Ra à-+ 20 C supérieu- re ou égale à 9 daN/mm d'épaisseur. Cette couche présente outre des propriétés d'absorbeur d'énergie, comme indiqués précédemment, des propriétés de résistance à la rayure et à l'abrasion la rendant apte à être utilisée comme couche externe dans certaines conditions. Ainsi, elle présente une résistance à la rayure supérieure à 20 grammes et une résistance à l'abrasion avec un écart de flou inférieur à 4 %, ces valeurs étant mesurées d'après les tests décrits dans la publication citée. Cependant dans des conditions d'utilisations sévères, par exemple lorsqu'elle est utilisée en tant que couche externe dans les vitrages de véhicule à moteur, et qu'elle est alors soumise à toutes sortes d'attaques et en particulier à l'attaque de certains produits de nettoyage contenant des solvants organiques agressifs, elle ne donne alors pas entière satisfaction, sa résistance à ces produits n'étant pas suffisante. En outre, les couches de polyuréthane citées ci-dessus, asso- ciées à un support en verre ou en matière plastique, lorsqu'elles sont placées dans des conditions de forte humidité peuvent comme les vitra- ges en verre se recouvrir rapidement d'une buée qui nuit à la vision à travers le vitrage. L'invention propose une couche de polyuréthane transparente, de haute qualité optique, utilisable en tant que couche externe dans un 3 2 6631628 vitrage de sécurité, ayant des propriétés d'absorbeur d'énergie, des propriétés de surface telles que résistances à la rayure et à l'abrasion et des propriétés de résistance à la buée améliorées. La couche de polyuréthane selon l'invention est formée par un dépôt sur un support par coulée réactive ou pulvérisation réactive d'un mélange réactionnel d'un composant isocyanate comprenant au moins un diisocyanate aliphatique, cycloaliphatique ou un prépolymère de diiso- cyanate, ce composant ayant une viscosité inférieure à environ 5000 centipoises à + 40 C et d'un composant polyol comprenant au moins un polyol long difonctionnel de masse moléculaire comprise entre 500 et 10000 et de préférence entre 1000 et 3000,comportant au moins en partie des segments d'oxyde d'éthylène et le cas échéant d'oxyde de propylène, le pourcentage pondéral de segment oxyde d'éthylène par rapport à la masse totale du polyuréthane étant au moins égal à 20 %, au moins un diol court en tant qu'agent d'allongement de chaine et le cas échéant une faible proportion d'au moins un polyol de fonctionnalité supérieure à deux, le rapport des groupements NCO libres du composant isocyana- te aux groupements OH libres du composant polyol étant compris entre 1,5 et 2, et en ce que la surface destinée à être orientée vers l'extérieur du vitrage est traitée par mise en contact avec un composé de traitement de surface choisi parmi les dérivés acryliques et les isocyanates de fonctionnalité supérieure à 2. Selon une caractéristique avantageuse de l'invention, la mise en contact de la face de la couche avec le composé de traitement de surface s'effectue au moment même de la fabrication de la couche à par- tir du mélange réactionnel. A cette fin, le mélange réactionnel est coulé ou pulvérisé sur le support de formation qui a été au préalable revêtu d'une couche mince d'un dérivé acrylique ou d'un isocyanate de fonctionnalité supérieure i deux. Après polymérisation de la couche, celle-ci est retirée du support et elle comporte sur sa face qui était au contact avec ledit support, le polymère acrylique ou le polymère à base d'isocyanate de fonctionnalité supérieure à deux. Un procédé de fabrication de la couche selon l'invention consiste donc à former sur un support notamment un support plan hori- zontal que l'on revêt au préalable d'un agent de séparation, un mince revêtement à base de monomères ou prépolymires acryliques, ou de poly- mères acryliques porteurs de groupes hydroxyles libres, ou d'isocyanates de fonctionnalité supérieure à deux, puis à déposer sur ledit revêtement le mélange réactionnel des composants apte à former la - 4 - couche de polyuréthane, à faire subir à l'ensemble un cycle de polymé- risation durant lequel s'effectue la polymérisation des acryliques ou des isocyanates ainsi que la polymérisation de la couche de polyurétha- ne, en présence d'un amorceur de polymérisation dans le cas des acryli- ques, puis à retirer du support la couche de polyuréthane associée superficiellement au polymère acrylique ou issu des isocyanates de fonctionnalité supérieure à deux. Les monomères et/ou prépolymères acrylique utilisés pour for- mer la couche mince de revêtement sur le support de coulée sont choisis notamment parmi les acrylates et méthacrylates, les polyacrylates et polyméthacrylates de faible poids moléculaire, par exemple le métha- crylate d'isobutyle, le diacrylate de dipropylèneglycol, le diacrylate de triéthylèneglycol, le diacrylate d'hexanediol-1,6, le diacrylate de butanediol-1,4,... Lorsque le revêtement est formé à partir de polymères acryli- ques porteurs de groupes hydroxyles libres, on choisit notamment des résines méthacryliques telles du méthacrylate à indice d'hydroxyle in- férieur à 100. Lorsqu'on utilise des résines méthacryliques à indice d'hydroxyle supérieur à 100, on obtient des surfaces dures, résistantes chimiquement, mais rayables. L'indice d'hydroxyle est la quantité de potasse en mg, nécessaire à la neutralisation des hydroxyles libres de 1 g de substance. On choisi de préférence un dérivé acrylique visqueux qui n'a pas tendance à être chassé du support lors de la coulée du mélange réactionnel. L'amorceur de polymérisation des acryliques par voie thermi- que est par exemple le peroxyde de benzoyle, les perbenzoates d'alkyle, l'azo-bis-isobutyronitrile ou d'autres amorceurs connus. On l'utilise i raison d'environ 0,5 à 5 % en poids du composé acrylique. La couche mince ou pellicule de revêtement est avantageuse- ment formée sur le support plan horizontal par dépôt d'une solution des monomères et/ou prépolymères acryliques, ou des polymères acryliques porteurs de groupes hydroxyles libres, suivi d'une évaporation des sol- vants. Les solvants convenables sont par exemple des hydrocarbures simples, des hydrocarbures halogénés, des cétones... Lorsque le traitement de surface est réalisé à l'aide d'isocyanate de fonctionalité supérieure à 2, on peut utiliser avec avantage un triisocyanate tel un biuret d'isocyanate ou un triisocyanu-. -5 rate, ou un trimère d'isocyanate, par exemple un biuret, un isocyanura- te ou le trimère de l'hexaméthylènediisocyanate. On choisi ici également de préférence un dérivé isocyanate visqueux. Les composants aptes à former la couche de polyuréthane ayant des propriétés anti-buée selon l'invention sont décrit ci-après: Les diisocyanates convenables utilisés dans le cadre de l'invention sont choisis notamment parmi les isocyanates difonctionnels aliphatiques suivants: hexaméthylènediisocyanate (HMDI), 2,2,4-triméthyll,6-hexanediisocyanate (TMDI), bis 4-isocyanatocy- clohexylméthane (Hylène W), bis 3-méthyl-4-isocyanatocyclohexylméthane, 2, 2 bis (4-isocyanatocyclohexyl) propane, 3-isocyanatométhyl-3,5,5 triméthylcyclohexylisocyanate (IPDI), m-xylylènediisocyanate (XDI), m- et p-tétraméthylxylylènediisocyanate (m- et p- TMXDI), cis et trans- cyclohexane-1,4 diisocyanate (CHDI), 1,3 -(diisocyanatométhyl) cyclo- hexane (XDI hydrogéné). On peut utiliser un composant isocyanate contenant des fonc- tions urées. Ces fonctions urées améliorent certaines propriétés méca- niques de la couche. Le taux d'urée peut représenter jusqu'à environ 10 % du poids total du composant isocyanate à fonctions urées. De préfé- rence le taux d'urée est compris entre 5 et 7 % du poids total dudit composant. Pour la raison invoquée précédemment on utilise de préféren- ce du 3-isocyanatométhyl-3,5,5 triméthylcyclohexyldiisocyanate compor- tant des fonctions urées (IPDI et dérivés). Le polyol long comportant des segments d'oxyde d'éthylène et le cas échéant d'oxyde de propylène peut être un polyol de masse molé- culaire comprise entre 500 et 10000. La teneur en segments oxyde d'éthylène est généralement supérieure à 40 % en poids pour satisfaire à la condition énoncée précédemment, i savoir, former un polyuréthane ayant une teneur en segment oxyde d'éthylène d'au moins 20 % en poids. Des polyols convenables sont par exemple des polyols commercialisés sous l'appellation SYNPERONIC par la société ICI, des polyglycols i segments oxyde d'éthylène commercialisés par la société HOESCHT, par exemple le produit P 41-300 de masse moléculaire d'environ 5000, qui comporte 80 % en poids de segments oxyde d'éthylène. Les polyols préférés pour l'obtention des propriétés mécani- ques recherchées sont ceux présentant une masse moléculaire comprise entre 1000 et 3000. Lorsque la masse moléculaire est supérieure i 3000, il est généralement nécessaire d'utiliser un rapport NCO/OH plus impor- tant pour conserver des propriétés mécaniques satisfaisantes. - 6 - Le polyol long comportant des segments d'oxyde d'éthylène et le cas échéant d'oxyde de propylène peut être aussi un polyétherpo- lyol sulfoné, en particulier un éther polyoxyalcoylinique de formule: R1CH20 - (C2H40-)n(C3H60-)mCH2CHR3-CH2-SO3X avec R1 = HO- CH2 - CH - ou HOH2C\ CH20H OH C R2 avec R2 = CH3, C2H5, C3H7 R3 = H, CH3 X = H, ion alcalin ou ammonium n = O à 100 m = O à 30 N + m > 1 ayant un poids moléculaire d'environ 500 à 10000. Les agents d'allongement de chaines convenables sont des diols courts de masse moléculaire inférieure à environ 300 et de préfé- rence inférieure à 150, tels que les: éthylineglycol, propanediol-1,2, propanediol-1,3, butanediol-1,2, -1,3, -1,4, diméthyl-2,2 propanediol- 1,3 (néopentylglycol), pentanediol-1,5, hexanediol-1,6, octanediol-1,8, décanediol-1,10, dodécanediol-1,12, cyclohexanediméthanol, bisphénol A, méthyl-2 pentanediol-2,4, méthyl-3 pentanediol- 2,4, éthyl- 2 hexa- nediol-1,3, triméthyl-2,2,4-pentanediol-1,3, diéthylèneglycol, triéthylèneglycol, tétraéthylèneglycol, butyne-2-diol-1,4,butènediol- 1,4 et décynediol substitués et/ou éthérifiés, hydroquinone-bis- hydroxyéthyléther, bisphénol A éthérifiés par deux ou quatre groupes d'oxyde de propylène, acide diméthylolproponique. En général plus le diol est court plus la couche est dure. On utilise de préférence le butanediol-1,4 qui est un bon compromis pour l'obtention d'une couche ni trop dure, ni trop souple. Le composant polyol peut contenir une faible proportion d'au moins un polyol de fonctionnalité supérieure à deux et notamment des triols aliphatiques monomères tels le glycérol, le triméthylolpropane, des triols à chaines polyéther, des triols de polycaprolactone, la mas- se moléculaire de ces triols étant généralement comprise entre 90 et 1000, les polyols mixtes polyéther/polyester de fonctionnalité supé- rieure à 2, par exemple de fonctionnalité comprise entre 2 et 3. L'ajout d'un polyol de fonctionnalité supérieure à 2 provoque des liai- sons de pontage supplémentaires entre les chaines du polyuréthane et peut ainsi encore améliorer la cohésion de la couche. On utilise de -7préférence un polyol de fonctionnalité supérieure à 2, présentant un caractère hydrophile. Les proportions entre le polyol long, le diol court et éven- tuellement le polyol de fonctionnalité supérieure à 2 peuvent varier selon les propriétés désirées. On choisit généralement des proportions telles que pour un équivalent hydroxyle le polyol long représente envi- ron de 0,30 à 0,45 équivalent, le diol court d'environ 0,2 à 0,7 équi- valent et le polyol de fonctionnalité supérieure à 2 environ O à 0,35 équivalent. On peut encore réaliser la couche en remplaçant une partie du composant polyol par un produit à hydrogènes actifs différents tel une amine. Suivant une réalisation de la couche de matière plastique, le composant isocyanate peut contenir dans des proportions limitées, par exemple inférieures à environ 15 % en équivalent NCO, au moins un trii- socyanate tels un biuret d'isocyanate ou un triisocyanurate. Les composants sont pris en quantité telle que le rapport en- tre les groupements NCO libres du composant isocyanate et les groupe- ments OH libres du composant polyol varie entre 1,5 et 2 et de préférence entre 1,7 et 1,9. Lorsque le rapport NCO/OH est inférieur à 1,5, les propriétés mécaniques de la couche formée ne sont pas satis- faisantes. Lorsque le rapport NCO/OH est supérieur à 2, le large excès de NCO peut entrainer des problèmes de toxicité et en outre le prix de revient de la couche est plus élevé. Un rapport compris entre 1,7 et 1,9 est un bon compromis pour l'obtention de la couche désirée. Dans une variante de l'invention la couche de polyuréthane ayant les propriétés désirées est obtenue en deux étapes: une première étape consistant à former la couche de polyuréthane sur un support de formation et après formation de la couche, sa séparation de son sup- port et son assemblage éventuel avec un substrat tel une feuille de verre pour former le vitrage, une deuxième étape consistant à "traiter" la face libre par le composé de traitement de surface, acry- lique ou isocyanate, par trempage dans un bain d'une solution dudit composé de traitement acrylique ou un isocyanate de fonctionnalité su- périeure à deux notamment un triisocyanate, suivi d'un égouttage et d'une polymérisation du composé acrylique ou du composé d'isocyanate. D'autres avantages et caractéristiques de l'invention appa- raitront dans la description suivante d'exemples de fabrication d'une couche de polyuréthane présentant des propriétés d'absorbeur d'énergie, d'anti-buée et de surface améliorées. EXEMPLE 1 Sur un support en verre mobile défilant de manière continue, revêtu d'un agent de séparation qui est un produit d'addition modifié d'éthylène oxyde, on dépose à l'aide d'un rouleau une solution de com- position suivante: - 1000 parties de diacrylate d'hexanediol - 1500 parties d'acétone - 25 parties d'azo-bis-isobutyronitrile en tant qu'amorceur pour la polymérisation par la chaleur des monomères acryliques. On sèche à 60 pendant environ 2 minutes et on obtient une pellicule d'environ 2 microns d'épaisseur. Pour fabriquer la couche de polyuréthane, on prépare au pré- alable le composant polyol en mélangeant un polyol long qui est un co- polymère comprenant des segments oxyde d'éthylène à raison de 57 % en poids et des segments oxyde de propylène, de masse moléculaire 1900 (par exemple le produit commercialisé sous l'appellation SYNPERONIC L35 par la société ICI), avec du butanediol-1,4 et un polyol de fonctiona- lité supérieure à 2 (par exemple un triol commercialisé sous l'appellation Desmophen 1100 par la société BAYER), les proportions des constituants étant telles que le copolymèrepolyol apporte 0,35 équiva- lent en groupes hydroxyles alors que le butanediol-1,4 en apporte 0,50 et que le polyol de fonctionalité supérieur à 2 en apporte 0,15. Au composant polyol on incorpore un stabilisant à raison de 0,5 % en poids de la masse totale du composant polyol et du composant isocyanate, un agent nappant à raison de 0,05 % en poids calculé de la même façon et un catalyseur à savoir du dilaurate de dibutylétain à raison de 0,03 % en poids calculé de la même façon que précédemment. Le composant isocyanate utilisé est du 3-isocyanatométhyl- 3,5,5-triméthylcyclohexylisocyanate (IPDI) présentant des fonctions urées obtenues par hydrolyse partielle de l'IPDI et ayant une teneur en groupements NCO d'environ 31,5 % en poids. Les composants sont pris en quantités telles que le rapport NCO/OH est de 1,8. Après dégazage sous vide des composants, le mélange porté à environ 40 C est coulé à l'aide d'une tête de coulée comme celle décri- te dans la publication de brevet français 2 347 170, sur la pellicule acrylique formée précédemment. On forme ainsi une couche d'environ 0,70 mm d'épaisseur qui est soumise à un cycle de polymérisation consistant 2 6316 26 en 2 heures de chauffage à 120 C environ. Au cours de ce cycle se produit également la polymérisation du diacrylate d'hexanediol pour former un polymère acrylique. On retire alors du support, la couche de polyuréthane qui porte le revêtement acrylique. Cette feuille obtenue peut être assemblée avec une feuille de verre recuite ou trempée pour former un vitrage de sécurité, l'assemblage s'effectuant'en disposant la face de la couche de polyuré- thane revêtue du revêtement acrylique à l'extérieur par rapport à la feuille de verre. La feuille obtenue et le vitrage qui l'utilise sont soumis à des essais décrits par la suite. EXEMPLE 2 On opère de la même façon que dans l'exemple 1 sauf qu'on remplace le diacrylate d'hexanediol par le diacrylate de butanediol dans la composition acrylique tout en conservant les mêmes proportions. La feuille de matière plastique obtenue après polymérisation se détache aisément du support de coulée. EXEMPLE 3 Sur un support en verre mobile défilant de manière continue, revêtu d'un agent de séparation qui est un produit d'addition modifié d'éthylène oxyde, on dépose à l'aide d'un rouleau une solution à 10 % dans de la méthyléthylcétone d'une résine méthacrylique (méthacrylate), présentant un indice d'hydroxyle IOH de 50 et un extrait sec de 60 % dans un mélange de 4 parties de xylène pour 1 partie d'acétate de buty- le (résine méthacrylique commercialisée sous l'appellation DEGALAN VPLS 50 par la société- allemande DEGUSSA), la solution déposée conte- nant à raison de 2,5 % en poids de l'extrait sec de la résine de l'azo-bis-isobutynonitrile en tant qu'amorceur thermique. On sèche à 120 C pendant 20 minutes et on obtient une pelli- cule d'environ 1 micron d'épaisseur. On opère ensuite comme dans l'exemple 1 pour former la couche de polyuréthane sur la pellicule acrylique. EXEMPLE 4 On opère comme dans l'exemple 3, sauf qu'on remplace la rési- ne méthacrylique à indice d'hydroxyle IOH de 50 par une résine métha- crylique à indice d'hydroxyle IOH de 73, par exemple la résine commercialisée sous l'appellation DEGALAN VPLS 73, par la société DEGUSSA). - 10 - 2631528 2 6 315 2 t - 10 - EXEMPLES 5 A 8 On opère de la même façon que dans les exemples 1 à 4, sauf qu'on modifie le rapport entre les polyols du composant polyol en uti- lisant respectivement 0,35,. 0,45 et 0,20 équivalent OH pour le polyol s comprenant les segments oxyde d'éthylène et oxyde de propylène, le butanediol-1,4, le polyol de fonctionalité supérieure à 2 étant un po- lycaprolactonetriol (par exemple le produit commercialisé sous l'appellation NIAX 301 par la société UNION CARBIDE). EXEMPLE 9 ET 10 On opère comme dans l'exemple 1, sauf qu'on modifie le rap- port NCO/OH en prenant respectivement un rapport NCO/OH égal à 1,5 et à 2, 0. EXEMPLE 11 On opère comme dans l'exemple 1 sauf qu'on forme sur le sup- port de coulée, non plus une pellicule acrylique mais une pellicule de 2 microns d'épaisseur de triisocyanate (par exemple le produit commer- cialisé sous l'appellation TOLONATE HDT par la société RHONE-POULENC). EXEMPLE 12 On opère de la même façon que dans l'exemple 1 pour former la couche de polyuréthane sauf qu'on coule directement le mélange réac- tionnel des composants sur le support de coulée revêtu de l'agent de séparation, donc sans avoir formé au préalable une couche de revêtement acrylique. Après polymérisation, la couche de polyuréthane est détachée du support et elle est assemblée avec une feuille de verre. L'assemblage feuille de verre-couche de polyuréthane est plongé dans une solution a 10 % dans la méthyléthylcétone d'une résine méthacrylique présentant un indice d'hydroxyle IOH de 50 avec un extrait sec de 60 % dans un mélange de 4 parties de xylène pour I par- tie d'acétate de butyle, la solution contenant en outre un amorceur * pour la polymérisation photochimique de la résine méthacrylique. La durée du trempage est de 1 minute, après quoi le vitrage est rincé avec de la méthyléthylcétone et l'assemblage est séché à 10 mn & 60 C puis la face du vitrage portant la couche de polyuréthane est irradiée pendant 90 secondes par une lampe UV de 400 watts. EXEMPLE 13 On opère comme dans l'exemple 1, sauf qu'on remplace le co- polymère à segments oxyde d'éthylène et oxyde de propylène de masse mo- léculaire 1900 par un copolymère de la même famille mais de masse 263 1628 - 11 - moléculaire 2200, comportant 47 % en poids d'oxyde d'éthylène (par exemple le produit commercialisé sous l'appellation SYNPERONIC L44 par la société ICI). EXEMPLE 14 On opère comme dans l'exemple 1, sauf qu'on remplace le copo- lymère à segments oxyde d'éthylène et oxyde de propylène par un polyé- therpolyol sulfoné difonctionnel comportant des segments oxyde d'éthylène de poids moléculaire voisin de 1000 g environ et à 100 % en poids de segment oxyde d'éthylène dans la chaine et contenant de plus un groupe S03-Na+ terminal. EXEMPLE TEMOIN 1 On opère comme dans l'exemple 1, sauf qu'on coule directement le mélange réactionnel des composants sur le support de coulée revêtu de l'agent de séparation, sans avoir formé au préalable une pellicule acrylique. EXEMPLE TEMOIN 2 On opère comme dans l'exemple 1, sauf qu'on utilise un rap- port NCO/OH égal à 1. EXEMPLE TEMOIN 3 On opère comme dans l'exemple 1, sauf qu'on forme sur le sup- port de coulée un revêtement acrylique de 20 microns d'épaisseur. EXEMPLE TEMOIN 4 On opère comme dans l'exemple 1, sauf qu'on remplace le co- polymère à segments oxyde d'éthylène et oxyde de propylène par un autre copolymère présentant une masse moléculaire 1630 et comprenant seule- ment 25 % en poids de segments oxyde d'éthylène. Les couches de polyuréthanes obtenues d'après les exemples sont soumis à des tests d'abrasion. Un des tests d'abrasion est un test d'usométrie utilisé géné- ralement pour mesurer la résistance de papiers à l'usure. On place un échantillon de 12 centimètres de diamètre obtenu selon les exemples sur un plateau tournant et on applique sur la face à tester de l'échantillon, c'est-a-dire la face traitée par le revêtement acrylique ou isocyanate, un tissu en coton avec un poids d'appui de 1 kg. On fait effectué 1000 tours à l'échantillon. Celui-ci est alors re- tiré de l'appareil et on observe son état de surface et sa transparen- ce. Un autre test d'usométrie mettant en évidence la résistance à l'abrasion de la couche par les solvants consiste à imbiber - 12 - l'échantillon par de la cyclohexanone et à lui faire subir 500 tours comme dans le test précédent. Les résultats de ces tests d'abrasion sont contenus dans le tableau suivant. L'aspect de l'échantillon est noté: - bon: lorsque la transparence de l'échantillon n'a pas été affectée par le test; - moyen: lorsqu'on observe un loger trouble; - mauvais: lorsque l'échantillon est rayé et qu'il a perdu sa transparence. EXEMPLES ASPECT DE L'ECHANTILLON ASPECT DE L'ECHANTILLON |J APRES 1000 TOURS A SEC APRES 500 TOURS EN PRE- I I| | SENCE DE CYCLOHEXANONE 151 BON BON 2 BON BON 3 BON BON 4 BON BON BON BON 6 BON BON 7 BON BON 8 BON BON 9 BON BON BON BON 11 BON BON 12 MOYEN MOYEN 13 BON BON 14 BON BON TEMOIN 1 MAUVAIS MOYEN TEMOIN 2 BON BON TEMOIN 3 MAUVAIS MAUVAIS {TEMOIN 4 BON BON i I. 26316Z8 - 13 - Pour l'évaluation de l'effet anti-buée on applique un procédé tel qu'il est décrit dans la norme DIN 4648, partie 8, sauf que la tem- pérature de l'eau est réglée à 40 C par voie thermostatique. On prend comme mesure du comportement à la condensation, la durée qui s'écoule jusqu'à ce qu'un début de condensation sur l'éprouvette soit percepti- ble à l'oeil nu (délai d'apparition de l'embuage). Avec les couches de revêtement en polyuréthane connues généralement, un début de condensa- tion est perceptible immédiatement après l'introduction de l'éprouvette dans l'appareil de mesure. Le délai d'apparition de l'embuage est supérieur à 5 minutes pour tous les exemples selon l'invention (1 à 14). L'apparition de l'embuage est plus rapide pour l'exemple témoin 4. Les propriétés mécaniques de la couche de polyuréthane obte- nues dans les exemples 1 à 14 sont suffisantes pour lui conférer des propriétés d'absorbeur d'énergie. Les résultats des tests montrent que la couche de polyuré- thane obtenue par coulée réactive sur un support préalablement revêtu par un revêtement acrylique ou à base d'isocyanate de fonctionnalité supérieure à 2, de faible épaisseur, présente une très bonne résistance à l'abrasion et des propriétés anti-buée. Le revêtement acrylique ou à base d'isocyanate de fonctionna- lité supérieure à 2 présente selon l'invention une épaisseur inférieu- re à 20 microns et de préférence inférieure à 10 microns. Les propriétés mécaniques de la couche de l'exemple témoin 2 sont insuffisantes. Lorsque le revêtement est trop épais, la résistance à l'abrasion est au contraire diminuée par rapport à la résistance pré- sentée par une couche non traitée. Lorsque le revêtement est effectué par trempage de la couche de matière plastique déji polymérisé dans un bain acrylique, l' amélio- ration de la résistance à l'abrasion est moindre, et on observe une dé- térioration de la qualité optique. La couche de polyuréthane selon l'invention, associée ou non à une ou plusieurs couches de matière plastique est avantageusement utilisée en tant que couche externe d'un vitrage feuilleté comprenant un support en verre ou en matière plastique, la face "traitée" de la couche étant orientée vers l'extérieur du vitrage. 263 1 628 REVENDICATIONS 1. Couche de polyuréthane transparente de haute qualité opti- que utilisable dans les vitrages de sécurité en tant que couche externe, ayant des propriétés d'absorbeur d'énergie et des propriétés de résis- tance à la rayure et à l'abrasion améliorées par traitement de surface, caractérisée en ce qu'elle présente des propriétés de résistance à la buée améliorées, le composant polyol utilisé'pour former la couche com- prenant un polyol long comportant des segments oxyde d'éthylène. 2. Couche de polyuréthane selon la revendication 1, caracté- risée en ce qu'elle est formée par dépôt sur un support, par coulée réactive ou pulvérisation réactive d'un mélange réactionnel d'un compd- sant isocyanate et d'un composant polyol comprenant au moins un polyol long difonctionnel de masse moléculaire comprise entre 500 et 10000 comportant au moins en partie des segments oxyde d'éthylène, le pour- centage pondéral de segment oxyde d'éthylène par rapport à la masse to- tale du polyuréthane étant supérieur à 20 %, au moins un diol court en tant qu'agent d'allongement de chaine, le rapport des groupements NCO libres du composant isocyanate aux groupements OH libres du composant polyol étant compris entre 1,5 et 2, et en ce que la face destinée à être orientée vers l'extérieur du vitrage est traitée par une mise en contact de la face avec un composé de traitement de surface choisi par- mi les dérivés acryliques et les isocyanates de fonctionnalité supé- rieure à 2. 3. Couche de polyuréthane selon la revendication 2, caracté- risée en ce que la mise en contact avec le composé de traitement de surface s'effectue par apport du mélange réactionnel sur le support préalablement revêtu du composé de traitement sous forme d'une pelli- cule mince et en ce que l'ensemble est soumis a un cycle de polymérisa- tion. 4. Couche de polyuréthane selon la revendication 2, caracté- risée en ce qu'on forme la couche de polyuréthane par apport sur le support du mélange réactionnel puis après polymérisation qu'on traite ultérieurement une des faces par le composé de traitement de surface par un trempage suivi d'une polymérisation dudit composé. 5. Couche de polyuréthane selon une des revendications 2 à 4, caractérisée en ce que le polyol long présentant des segments oxydes d'éthylène a une masse moléculaire comprise entre 1000 et 3000. 6. Couche selon l'une des revendications 2 à 5, caractérisée en ce que le rapport NCO/OH est compris entre 1,7 et 1,9. -5 -2631628 7. Couche selon une des revendications 2 à 6, caractérisée en ce que le polyol long comportant des segments oxyde d'éthylène est un copolymère comportant des segments oxyde d'éthylène et des segments oxyde de propylène. 8. Couche selon une des revendications 2 à 7, caractérisée en ce que la teneur du polyol long en segments oxyde d'éthylène est supé- rieure à 40 % en poids. 9. Couche selon la revendication 7 ou 8, caractérisée en ce que le polyol long est un polyétherpolyol sulfon. - 10. Couche selon une des revendications 2 à 9, caractérisée en ce que le polyol de fonctionnalité supérieure à 2 est un triol hydro- phile. 11. Couche selon une des revendications 2 à 10, caractérisée en ce que les composés de traitement de surface sQnt choisis parmi les acrylates et méthacrylates, les polyacrylates et polyméthacrylates de faible poids moléculaire, les polymères acryliques porteurs de groupes hydroxyles libres, les isocyanates de fonctionnalité supérieure à 2, les biurets d'isocyanates, les isocyanurates, les triisocyanates trimè- res. 12. Couche selon la revendication 11, caractérisée en ce que le triisocyanate est choisi parmi le biuret, l'isocyanurate, le trimère de 1 'hexaméthylènediisocyanate. 13. Couche selon une des revendications 3 à 12, caractérisée en ce que la pellicule de revêtement du composé de traitement présente une épaisseur inférieure à 20 microns et de préférence inférieure à microns. 14. Procédé pour la fabrication d'une couche de polyuréthane selon la revendication 3, caractérisé en ce qu'on forme sur un support préalablement revêtu d'un agent de séparation, un mince revêtement à base de monomères ou prépolymères acryliques, ou de polymères acryli- ques porteurs de groupes hydroxyles libres, ou d'isocyanate de fonc- tionnalité supérieure à 2, - on dépose sur le revêtement le mélange réactionnel des composants ap- tes à former la couche de polyuréthane, on fait subir à l'ensemble un cycle de polymérisation, - on sépare la couche du support de formation. 15. Vitrage de sécurité, caractérisé en ce qu'il comprend une couche de polyuréthane en tant que couche externe selon une des reven- dications 1 à 13.